Patent RU-108453-U1 (RU)
Title: Подрельсовая нашпальная прокладка-амортизатор
IPC: E01B9/68
Filed: 2011-04-18
Granted: 2011-09-20
Abstract: Полезная модель относится к области железнодорожного строительства, а именно к подрельсовой нашпальной прокладки-амортизатора и может быть использована для рельсовых скреплений железнодорожного пути, оснащенного как деревянными, так и железобетонными шпалами на железнодорожных путях с высокой грузонапряженностью перевозок с обеспечением увеличенного ресурса работоспособности. 
     Задача полезной модели - создание подрельсовой нашпальной прокладки-амортизатора, техническим результатом при использовании которой является повышение прочности при разрыве с одновременным повышением относительного удлинения, повышение удельного объемного сопротивления электрическому току (8-10 8  ом·см), повышение степени виброгашения в низкочастотной области вибраций 6-30 Гц, повышение жесткости при сжатии в интервале вертикальных нагрузок от 20 до 90 кН, повышение влагостойкости маслостойкости при нижнем пределе температуры эксплуатации не менее минус 60°, повышение морозостойкости по эластическому восстановлению после сжатия при температуре минус 60° (32%), повышение уровня сопротивления продольному перемещению рельса, а также повышение степени поглощения звука. 
     Для решения задачи предложена подрельсовая нашпальная прокладка-амортизатор, выполненная из эластичного материала и содержащая на своей обращенной к рельсу опорной поверхности рифления в виде продольных и/или поперечных канавок, причем прокладка - амортизатор выполнена из резиновой смеси на основе каучука, содержащей активный технический углерод в качестве порошкового наполнителя, а также модификатор и активатор вулканизации, при этом в качестве каучука резиновой смеси содержит изопреновый, бутадиен-стирольный, бутадиеновый каучук или их смеси, в качестве порошкового наполнителя дополнительно содержит высоко дисперсный диоксид кремния с размером частиц от 10 нм до 150 нм, при этом размер частиц технического углерода выбран от 30 нм до 200 нм, в качестве наномодификатора резиновая смесь содержит модифицированную Na +  монтмориллонитовую глину (органоглину) с размерами частиц 25-750 нм, содержащую не менее 70 мас.% слоистого модифицированного Na +  силиката с химической формулой (Al, Mg) 2 (OH) 2 {Si 4 O 10 }H 2 O, серную вулканизующую систему, а в качестве активатора вулканизации содержит смесь диоксида цинка со стеариновой кислотой, или с олеиновой кислотой или со смесью синтетических жирных кислот (СЖК), при следующем соотношении компонентов резиновой смеси, мас. части: 
     изопреновый, бутадиен-стирольный, 
     
       
         
               
               
             
                 бутадиеновый каучук или их смесь 
                 100, 
               
           
              
             
          
         
       
     
     активные высоко дисперсные технический 
     
       
         
               
               
             
                 углерод, диоксид кремния или их смесь, 
                 50-70, 
               
                 наномодификатор 
                 2-20, 
               
                 серная вулканизующая система 
                 4-8, 
               
                 активатор вулканизации 
                 2.7-6,5, 
               
           
              
              
              
              
             
          
         
       
     
     при этом смесь каучуков в резиновой основе прокладки-амортизатора содержит два или три вида каучуков, причем содержание одного вида каучука в смеси из двух каучуков выбрано от 5 до 55 мас. частей, а содержание каучуков в их смеси из трех каучуков выбрано от 10 до 70 мас. частей одного вида каучука и от 10 до 70 мас. частей второго вида каучука. При этом содержание в резиновой основе прокладки-амортизатора высокодисперсного технического углерода в его смеси с высокодисперсным диоксидом кремния выбрано от 5 до 95 мас. частей. При этом резиновая основа в качестве активатора вулканизации содержит смесь диоксида цинка в количестве 2-5 мас. частей со стеариновой кислотой в количестве 0,7-1,5 мас. частей, или с олеиновой кислотой в количестве 0,7-1,5 мас. частей или с синтетической жирной кислотой (НЖК) в количестве 0,7-1,5 мас. частей.